(57)【特許請求の範囲】
【請求項１】
０．０５〜０．２ｇ／ｃｍ３の密度を有するラテックス発泡フォームを含む化粧料組成物担体と、前記化粧料組成物担体に担持された化粧料組成物とを含み、
前記ラテックス発泡フォームは、ポアを含み、
前記ポアの平均ポアサイズは２００〜８００μｍであり、
前記ラテックス発泡フォームは、化粧料組成物の担持前のデュロメータで測定された硬度が３０〜９０であり、
ラテックスは、スチレン・ブタジエンゴム（ＳＢＲ）を含み、
前記化粧料組成物は、アルコールを含み、
前記化粧料組成物は、３，０００〜３０，０００ｃｐｓの粘度を有する、
化粧品。
【請求項２】
前記ラテックス発泡フォームは、１〜５０ｍｍの厚さを有する、請求項１に記載の化粧品。
【請求項３】
前記ラテックス発泡フォームは、更にブチルゴム（ｉｓｏｐｒｅｎｅ−ｉｓｏｂｕｔｙｌｅｎｅ  ｒｕｂｂｅｒ：ＩＩＲ）及びイソプレンゴム（ＩＲ）のうちのいずれか一種以上を含むラテックスの発泡フォームである、請求項１又は２に記載の化粧品。
【請求項４】
前記化粧料組成物担体は、化粧料組成物担体に担持された化粧料組成物を塗布具につけて使用するためのものである、請求項１乃至３のいずれか一項に記載の化粧品。
【請求項５】
前記ラテックス発泡フォームにおける塗布具と接触する面と反対側の面の底面及び側面のうちの少なくとも一方の面が、セルが閉鎖された状態の被膜からなる、請求項４に記載の化粧品。
【請求項６】
前記ラテックス発泡フォームは、大きいサイズのセル内に小さいサイズのセルを含むセル・イン・セル（ｃｅｌｌ−ｉｎ−ｃｅｌｌ）構造を有する、請求項１乃至５のいずれか一項に記載の化粧品。
【請求項７】
前記ラテックス発泡フォームは抗菌性を有する、請求項１乃至６のいずれか一項に記載の化粧品。
【請求項８】
前記化粧料組成物担体は、下記の特性のうちの一つ以上を含む、請求項１乃至７のいずれか一項に記載の化粧品。
（ｉ）化粧料組成物１５ｇを充填して４週間放置後、容器内の担体が保持している化粧料の量を測定した担持力が１３．５〜１４．８ｇ；
（ｉｉ）化粧料１５ｇが充填される時間を測定した充填力が１５〜２５秒；
（ｉｉｉ）担体から塗布具で化粧料組成物をペイオフし、ペイオフされる量を測定した排出力が０．３〜０．５ｇ；
ｉｖ）ＫＳＫ０６９３試験法によって測定された抗菌力が９９％以上；
ｖ）化粧料組成物の担持後の高さ膨張率が１〜２０％；及び
ｖｉ）化粧料組成物の担持後の径膨張率が１〜３０％
【請求項９】
前記化粧料組成物は、１価アルコール、２価アルコール及び３価アルコールからなる群から選択される一種以上のアルコール；又は１級アルコール、２級アルコール及び３級アルコールからなる群より選択される一種以上のアルコールを含む、
請求項１乃至８のいずれか一項に記載の化粧品。
【請求項１０】
前記化粧品は、ラテックス発泡フォームから化粧料組成物を取る塗布具を更に含む、請求項１乃至９のいずれか一項に記載の化粧品。
【請求項１１】
前記化粧料組成物は、溶液、エマルジョン、ゲル、クリーム、及び懸濁液よりなる群から選ばれる形態を有する、請求項１乃至１０のいずれか一項に記載の化粧品。
【請求項１２】
前記化粧料組成物は、スキンケア化粧料組成物、メイクアップ化粧料組成物、ヘアケア化粧料組成物、及び紫外線遮断剤よりなる群から選ばれるものである、請求項１乃至１１のいずれか一項に記載の化粧品。
【発明の詳細な説明】
【技術分野】
【０００１】
本明細書は、ラテックス発泡フォームを含む化粧料組成物担体が開示される。
【背景技術】
【０００２】
出かけ際にも簡便にメイクをしたりメイク直しをしたりする必要性が高まるに伴い、携行しやすい液状化粧料組成物担体に対するニーズが高まりつつある。液状化粧料組成物を入れて手軽に携行できる容器としてはパクトタイプの容器がある。パクトタイプの容器に液状化粧料組成物を入れるためには、その容器に使用可能な化粧料組成物担体であるか否か、その担体に化粧料組成物を上手に充填可能であるか否か、担体が化粧料組成物を長期に亘り均質に担持可能であるか否か及び担体から化粧料組成物を取ろうとするときに適量が排出されるか否かなどを考慮する必要がある。また、使用の際に持続的に外部に露出し、塗布具によって肌に接触するため、菌による汚染に強い材質のものであることが望ましい。
【０００３】
従来のラテックス発泡フォームの場合、小さいポアサイズを有する物性のため内容物を担持することができる空きスペース（ｖａｃａｎｔ  ｓｐａｃｅ）が小さいという短所があり、また、従来の塗布具に使用されるラテックスは、高粘度化粧料組成物を使用する場合、パクト形態の剤形に適合した担持能や排出能を奏し得ないものであるという問題点があった。
【先行技術文献】
【特許文献】
【０００４】
【特許文献１】韓国特許公開第１０−２０１３−０１１６２０５号公報
【特許文献２】韓国特許公開第１０−２０１３−００８３８５２号公報
【特許文献３】韓国特許公開第１０−２０１３−０１１６０４３号公報
【特許文献４】韓国登録特許第２０−０４７３９６７号公報
【特許文献５】特開平１０−８５０３４号公報
【発明の概要】
【発明が解決しようとする課題】
【０００５】
一側面において、本発明は、多様な粘度の液状化粧料に対する充填能、担持能、及び排出能に優れると共に、抗菌力があり、且つ担持された液状化粧料を分散排出することができ、色相の発現及び均一な塗布の優れた化粧効果を有する化粧料組成物担体を提供することをその目的とする。
【課題を解決するための手段】
【０００６】
前記したような目的を解決するために、本発明は、０．０５〜０．２ｇ／ｃｍ３の密度を有するラテックス発泡フォームを含む化粧料組成物担体を提供する。
【０００７】
本発明の一実施例において、前記ラテックス発泡フォームはポアを含み、前記ポアの平均ポアサイズは２００〜８００μｍであってよい。
【０００８】
本発明の一実施例において、前記ラテックス発泡フォームは、１〜５０ｍｍの厚さを有していてよい。
【０００９】
本発明の一実施例において、前記ラテックス発泡フォームは、化粧料組成物の担持前にデュロメータで測定された硬度が３０〜９５であってよい。
【００１０】
本発明の一実施例において、前記ラテックスは、ブタジエンゴム（ＢＲ）、スチレン・ブタジエンゴム（ＳＢＲ）、天然ゴム（ＮＲ）、クロロプレンゴム（ＣＲ）、ブチルゴム（ｉｓｏｐｒｅｎｅ−ｉｓｏｂｕｔｙｌｅｎｅ  ｒｕｂｂｅｒ：ＩＩＲ）、イソプレンゴム（ＩＲ）、加硫エチレン・プロピレンゴム（ＥＰＲ）、多硫化ゴム（Ｐｏｌｙｓｕｌｆｉｄｅ  ｒｕｂｂｅｒ）、シリコンゴム（ｓｉｌｉｃｏｎｅ  ｒｕｂｂｅｒ）、フルオロゴム（ｆｌｕｏｒｏｒｕｂｂｅｒ）、ウレタンゴム（ｕｒｅｔｈａｎｅ  ｒｕｂｂｅｒ）、アクリルゴム（Ａｃｒｙｌｉｃ  ｒｕｂｂｅｒ）、ＥＰＤＭ（Ｅｔｈｙｌｅｎｅ  ｐｒｏｐｙｌｅｎｅ  ｄｉｅｎｅ  ｍｏｎｏｍｅｒ）ゴム、ポリビニルアルコール（ＰＶＡ）及びエチレンビニルアセテート（ＥＶＡ）よりなる群から選ばれるいずれか一種以上であってよい。
【００１１】
本発明の一実施例において、前記化粧料組成物担体は、化粧料組成物担体に担持された化粧料組成物を塗布具につけて使用するためのものであってよい。
【００１２】
本発明の一実施例において、前記ラテックス発泡フォームにおける塗布具と接触する面と反対側の面の底面及び側面の少なくとも一方の面が、セルが閉鎖された状態の被膜からなるものであってよい。
【００１３】
本発明の一実施例において、前記ラテックス発泡フォームは、大きいサイズのセル内に小さいサイズのセルを含むセル・イン・セル（ｃｅｌｌ−ｉｎ−ｃｅｌｌ）構造を有していてよい。
【００１４】
本発明の一実施例において、前記ラテックス発泡フォームは、抗菌性を有していてよい。
【００１５】
また、本発明は、前記ラテックス発泡フォームを含む化粧料組成物担体；及び前記担体に担持された化粧料組成物を含む化粧品を提供する。
【００１６】
本発明の一実施例において、前記化粧品は、ラテックス発泡フォームから化粧料組成物を取る塗布具を更に含んでいてよい。
【００１７】
本発明の一実施例において、前記化粧料組成物は、３，０００〜３０，０００ｃｐｓの粘度を有していてよい。
【００１８】
本発明の一実施例において、前記化粧料組成物は、アルコールを含んでいてよい。
【００１９】
本発明の一実施例において、前記化粧料組成物は、溶液、エマルジョン、ゲル、クリーム及び懸濁液よりなる群から選ばれる形態を有していてよい。
【００２０】
本発明の一実施例において、前記化粧料組成物は、スキンケア化粧料組成物、メイクアップ化粧料組成物、ヘアケア化粧料組成物及び紫外線遮断剤よりなる群から選ばれるものであってよい。
【発明の効果】
【００２１】
本発明の一実施例に係る化粧料組成物担体は、液状化粧料に対する充填能、担持能及び排出能に優れると共に、抗菌力に優れ、且つ、低粘度から高粘度までの広い範囲の粘度の液状化粧料組成物を充填、担持、排出することができる。よって、前記化粧料組成物担体に担持された液状化粧料組成物を肌に塗布する際に優れた色相発現及び固まりのない均一な塗布が可能となり、液状化粧料組成物を手軽に携行できる容器に適用可能である。
【発明を実施するための形態】
【００２２】
以下、本発明の属する技術分野における通常の知識を有する者が本発明を容易に実施できるようにするために、本発明の好適な実施例に関して詳しく説明することにする。
【００２３】
本明細書において、「担体」とは、例えば、組成物などの任意の物質または成分が担持可能な物質を意味する。担持体、含浸材、媒介体、キャリア（ｃａｒｒｉｅｒ）ともいう。「担体」に担持されている組成物は、例えば、手、パフ、ティップ、ブラシなどを含む塗布具（塗布手段またはアプリケータ（ａｐｐｌｉｃａｔｏｒ）ともいう）を介して肌に伝達することができる。
【００２４】
本明細書において、「発泡フォーム」とは、ポリマーを乾式もしくは湿式の発泡方式でフォーム（ｆｏａｍ）を形成することを意味する。
【００２５】
本明細書において、「担持能」または「担持力」とは、任意の物質または成分を入れて保持することができる能力を意味する。担体に求められる「担持能」は組成物を長期に亘って均質に担持することであるという点で、塗布具などに一時的に物質が取られることとは区別される。
【００２６】
本明細書において、「充填能」または「充填力」とは、発泡フォームが化粧料組成物を充填することができる能力を意味し、発泡フォームに一定の量の化粧料組成物が充填されるのに掛かる時間で表し得る。本発明における「充填能」または「充填力」の測定は、円径４４ｍｍ×高さ９．０ｍｍの大きさのラテックス発泡フォームに３，０００〜３０，０００ｃｐｓの化粧料組成物を手動で充填するのに掛かる時間を意味する。
【００２７】
本明細書において、「排出能」または「排出力」とは、化粧料組成物を担持した発泡フォームから化粧料組成物を取るときに排出される化粧料組成物の量を意味し、多くも少なくもない適量の化粧料組成物が排出されるのが望ましい。本発明における「排出能」または「排出力」の測定は、３，０００〜３０，０００ｃｐｓの化粧料組成物が充填された円径４４ｍｍ×高さ９．０ｍｍの大きさのラテックス発泡フォームの表面を２ｋｇの重さ（力）で押下したときに取られる測定値である。
【００２８】
本明細書において、「耐久性」とは、発泡フォームに化粧料組成物を担持させ、一定の温度下で一定時間放置したときに発泡フォームが溶けたり破れたり膨張したりすることなくそのままの状態を保持することができる程度及び／または使用の際に塗布具にて発泡フォームから化粧料組成物を取るときの、発泡フォームが塗布具による繰り返しの圧力に耐えられる程度を意味する。
【００２９】
一実施例において、本発明は、０．０５〜０．２ｇ／ｃｍ３の密度を有するラテックス発泡フォームを含む化粧料組成物担体を提供する。具体的に、本発明における前記ラテックス発泡フォームは、より具体的に、０．０７〜０．２ｇ／ｃｍ３の密度を有していてよい。
【００３０】
本明細書において、前記ラテックス発泡フォームはラテックスフォームともいう。ラテックス発泡フォームには、重合をなした高分子と空気からなる気孔が存在する。本発明においてラテックス発泡フォームの密度とは、化粧料組成物担体内のラテックス発泡フォームの全体積で占めるラテックス成分の質量を意味する。本発明の実施例によれば、前記化粧料組成物担体は、ラテックスを発泡フォームの全質量に対して、８０質量％以上、８５質量％以上、９０質量％以上、９３質量％以上、９５質量％以上、９７質量％以上、９８質量％以上、９９質量％以上、または１００質量％含んでいてよいが、これらに限定されるものではない。
【００３１】
本発明に係るラテックス発泡フォームでは、密度を調節することで、ラテックス発泡フォーム内部に化粧料組成物を担持することができる空間としてのポアができるようにしていてよい。一実施例として、ラテックス発泡フォームの密度が０．０５〜０．２ｇ／ｃｍ３のときに発泡フォーム内部に化粧料組成物を担持することができる空間が十分に確保できるだけでなく、耐久性に優れる。ラテックス発泡フォームの密度が０．０５ｇ／ｃｍ３未満であると、ラテックス発泡フォーム中の固形分であるラテックス成分の質量が低く、且つ引張強度、弾性度、硬度が低いため耐久性に劣る。０．２ｇ／ｃｍ３を超えると、ラテックス発泡フォーム中の固形分であるラテックス成分の質量が高く、且つ全体積でラテックス成分が占める範囲が高いため空気が占有する空間、すなわち、気孔率が低い。よって、内容物を担持することができる体積が低くなる。
【００３２】
本発明の一実施例において、前記ラテックス発泡フォームに含まれるポアは、２００〜８００μｍの平均ポアサイズを有していてよく、好ましくは、３００〜８００μｍ、より好ましくは、４００〜７００μｍであってよい。具体的に、前記平均ポアサイズは、８００μｍ以下、７００μｍ以下、６００μｍ以下、５００μｍ以下、４００μｍ以下、３００μｍ以下、または２００μｍであってよく、且つ２００μｍ以上、３００μｍ以上、４００μｍ以上、５００μｍ以上、６００μｍ以上、７００μｍ以上、または８００μｍであってよい。
【００３３】
本発明における前記ラテックス発泡フォームの平均ポアサイズの測定は、光学顕微鏡（Ｎｉｋｏｎ  ＥＣＬＩＰＳＥ  ＬＶ１００ＰＯＬ）を使用して５ｘ／０．１５倍率にて拡大して測定していてよい。
【００３４】
本発明のラテックス発泡フォームの平均ポアサイズが２００μｍ未満であると、化粧料組成物を担持するポア空間が小さいため充填能に劣り、また、平均ポアサイズが８００μｍを超えると、ポア空間が大きくなりすぎて組成物の均一な排出能や担持力に劣ることがある。
【００３５】
本発明の一実施例において、ラテックス発泡フォームは、ポアサイズを２００〜８００μｍと大きく調節することで、空気透過性が高く、ふかふかの程度、柔らかい程度、柔軟性や弾力性に優れ、且つ充填能及び担持能が向上する。ポアサイズが大きくなると、排出時の分散性が低下することがあるが、分散排出力を向上するために、前記ラテックス発泡フォームはセル・イン・セル（ｃｅｌｌ−ｉｎ−ｃｅｌｌ）構造を有するものであってよい。本発明において、セル・イン・セル（ｃｅｌｌ−ｉｎ−ｃｅｌｌ）構造とは、大きいサイズのセル内に小さいサイズのセルを含むことを意味する。具体的には、セルの骨格あるいは台枠（あるいは幹）に小さいサイズのセルを含む。担体の発泡をセル・イン・セル（ｃｅｌｌ−ｉｎ−ｃｅｌｌ）構造で形成することで、内容物が取られるときに塗布具（例えばパフ）に固まって取られることなく広く取られ、肌に固まりなしに均一に伝達される効果を奏するようにすることができる。また、セル・イン・セル（ｃｅｌｌ−ｉｎ−ｃｅｌｌ）発泡構造は、低粘度の化粧料組成物を担持しても組成物の沈積が生じず、且つ色相発現及び均一塗布などに優れた高濃度の化粧効果を奏することができる。
【００３６】
また、本発明の一実施例において、前記ラテックス発泡フォームは、１〜５０ｍｍの厚さを有していてよい。具体的に、前記厚さは、５０ｍｍ以下、４０ｍｍ以下、３０ｍｍ以下、２０ｍｍ以下、１０ｍｍ以下、または５ｍｍ以下であってよく、且つ１ｍｍ以上、１０ｍｍ以上、２０ｍｍ以上、３０ｍｍ以上、４０ｍｍ以上、または５０ｍｍであってよい。ラテックス発泡フォームの厚さが１ｍｍ未満であると、化粧料組成物の担持量が少なくなりすぎ、また、５０ｍｍを超えると、使用時の内容物（化粧料組成物）の排出に際して、その内容物の残量なしには排出し難い。具体的に、前記ラテックス発泡フォーム担体は、３〜４５ｍｍの厚さを有していてよく、好ましくは、５〜４０ｍｍの厚さ、より好ましくは、８〜３５ｍｍの厚さ、最も好ましくは、１０〜３０ｍｍの厚さを有していてよい。
【００３７】
本発明の一実施例において、前記ラテックス発泡フォームは、化粧料組成物の担持前にデュロメータで測定した硬度が３０〜９５であってよい。一実施例として、前記デュロメータで測定した硬度がアスカーＦ硬度であってよい。
【００３８】
本明細書において、「アスカーＦ硬度」とは、アスカー（ＡＳＫＥＲ、製造元）デュロメータ硬度（ＤＵＲＯＭＥＴＥＲ  ＨＡＲＤＮＥＳＳ）測定器（Ｆ型（Ｔｙｐｅ  Ｆ））で測定したときの硬度のことであって、化粧料組成物が発泡フォームに担持される前の硬度を意味する。
【００３９】
本発明のラテックス発泡フォームの硬度が３０未満であると、柔らかすぎて化粧料組成物を均一な分布で担持することができないだけはなく、化粧料組成物が過剰に排出されることがあり、また、９５を超えると、硬すぎて化粧料組成物の充填が難しく、しかも、排出が困難になる。前記のような観点から、本発明のラテックス発泡フォームは、好ましくは、３０〜９０、より好ましくは、３０〜８０、さらに好ましくは、４０〜７０のアスカーＦ硬度を有していてよい。具体的に、前記アスカーＦ硬度は、９５以下、９０以下、８０以下、７０以下、６０以下、５０以下、４０以下、または３０であってよく、且つ３０以上、４０以上、５０以上、６０以上、７０以上、８０以上、９０以上、または９５であってよい。
【００４０】
本発明の一実施例において、前記ラテックスは、ブタジエンゴム（ＢＲ）、スチレン・ブタジエンゴム（ＳＢＲ）、天然ゴム（ＮＲ）、クロロプレンゴム（ＣＲ）、ブチルゴム（ｉｓｏｐｒｅｎｅ−ｉｓｏｂｕｔｙｌｅｎｅ  ｒｕｂｂｅｒ：ＩＩＲ）、イソプレンゴム（ＩＲ）、加硫エチレン・プロピレンゴム（ＥＰＲ）、多硫化ゴム（Ｐｏｌｙｓｕｌｆｉｄｅ  ｒｕｂｂｅｒ）、シリコンゴム（ｓｉｌｉｃｏｎｅ  ｒｕｂｂｅｒ）、フルオロゴム（ｆｌｕｏｒｏｒｕｂｂｅｒ）、ウレタンゴム（ｕｒｅｔｈａｎｅ  ｒｕｂｂｅｒ）、アクリルゴム（Ａｃｒｙｌｉｃ  ｒｕｂｂｅｒ）、ＥＰＤＭ（Ｅｔｈｙｌｅｎｅ  ｐｒｏｐｙｌｅｎｅ  ｄｉｅｎｅ  ｍｏｎｏｍｅｒ）ゴム、ポリビニルアルコール（ＰＶＡ）及びエチレンビニルアセテート（ＥＶＡ）よりなる群から選ばれるいずれか一種以上であってよい。一実施例として、前記ラテックス発泡フォームは、スチレン・ブタジエンゴム（ＳＢＲ）；及びブチルゴム（ｉｓｏｐｒｅｎｅ−ｉｓｏｂｕｔｙｌｅｎｅ  ｒｕｂｂｅｒ：ＩＩＲ）、及びイソプレンゴム（ＩＲ）のいずれか一種以上を含んでいてよい。
【００４１】
本発明の一実施例に係る前記ラテックスは、内容物（化粧料組成物）を担持することによって担体内部の空き空間に内容物（化粧料組成物）が位置することで体積が膨張していてよい。このような膨張は、材質、硬度、添加剤によってその程度が異なることがあり、下記の式で求めることができる。
【００４２】
【数１】
0006674455.tif 000002
【００４３】
【数２】
0006674455.tif 000003
【００４４】
本発明の一実施例に係るラテックス発泡フォームの化粧料組成物の担持後の高さ膨張率は１〜２０％であり、径膨張率は１〜３０％であってよい。よって、本発明においてラテックス発泡フォームのサイズを、前記膨張率を考慮して最終サイズよりも高さ１〜２０％、径１〜３０％小さく加工する。
【００４５】
一実施例に係る上述した０．０５〜０．２ｇ／ｃｍ３の密度を有し、且つ２００〜８００μｍの平均ポアサイズを有するポアを含むラテックス発泡フォームは、化粧料組成物の充填能や担持能に優れ、且つ排出能にも非常に優れている。これに加え、前記ラテックス発泡フォームが３０〜９５アスカーＦ硬度を有する場合、３，０００〜３０，０００ｃｐｓ粘度の化粧料組成物の担持能、充填能、及び排出能が一層優れたものとなる。
【００４６】
本発明の一実施例において、前記化粧料組成物担体は、化粧料組成物担体に担持された化粧料組成物を塗布具につけて使用するためのものであってよい。本発明において塗布具は、化粧料組成物が担持された化粧料組成物担体（ラテックス発泡フォーム）から化粧料組成物を取れるようにする別途の道具であれば特に限定されるものではない。例えば、前記塗布具は、手、パフ、ティップ、ブラシなどであってよく、塗布手段またはアプリケータ（ａｐｐｌｉｃａｔｏｒ）であるともいえる。すなわち、本発明においてラテックス発泡フォームは塗布具ではない担体であって、ラテックス発泡フォームから化粧料組成物を取る別途の塗布具を使用する必要がある。
【００４７】
一般的に化粧料組成物が固相の場合より液状である場合に携行及び保管し難い傾向が高いが、本発明の一実施例に係る化粧料組成物担体を用いる場合、液状、クリーム状の化粧料組成物であっても安定且つ安全に保管及び携行することができる。また、本発明の一実施例は、液状またはクリーム状などの化粧料組成物を担体に担持することで熱衝撃または物理的衝撃による瞬間的な物性の変化を低減することができ、化粧料組成物を塗布具で取って使用の際に担体が化粧料組成物を固定させる役割を果たして適量の化粧料組成物のみをペイオフすることができるというメリットがある。
【００４８】
また、本発明の一実施例に係る前記ラテックス発泡フォームは、抗菌性を有し、且つ外部の菌からの抗菌力が保持され、優れた抗菌効果を有する。
【００４９】
本発明の一実施例に係る化粧料組成物担体は、下記の特性のうちの一つ以上を含んでいてよい。
（ｉ）化粧料組成物１５ｇを充填して４週間放置後、容器内の担体が保持している化粧料の量を測定した担持力が１３．５〜１４．８ｇ；
（ｉｉ）化粧料１５ｇが充填される時間を測定した充填力が１５〜２５秒；
（ｉｉｉ）担体から塗布具で化粧料組成物をペイオフし、ペイオフされる量を測定した排出力が０．３〜０．５ｇ；
（ｉｖ）ＫＳＫ０６９３試験法によって測定された抗菌力が９９％以上；
（ｖ）化粧料組成物の担持後の高さ膨張率が１〜２０％；及び
（ｖｉ）化粧料組成物の担持後の径膨張率が１〜３０％
【００５０】
本発明の一実施例において、抗菌力の測定方法は、例えば、ＫＳＫ０６９３試験法であってよい。
【００５１】
また、本発明の一実施例として、前記ラテックス発泡フォーム担体は、塗布具と接触する面と反対側の面（以下、底面という）及び側面のうちの少なくとも一方の面が、セルが閉鎖された状態の被膜からなるものであってよい。前記被膜によって、担体に化粧料組成物が担持された状態で底面または側面から化粧料組成物が滲み出ることを防止することができる。前記のように担体の底面及び側面を被膜タイプにすると、使用の際に化粧料組成物が側面や底面の底に移動して担体の外部に流出することを低減することができ、結局、化粧料組成物の流失を低減することができ、その結果、使用期間が増し、使い勝手が改善するという効果がある。
【００５２】
また、本発明の一実施例は、前記ラテックス発泡フォームを含む化粧料組成物担体；及び前記担体に担持された化粧料組成物を含む化粧品を提供する。前記化粧品は、化粧料組成物を本発明の一側面に係るラテックス発泡フォームに適用することで、化粧料組成物が充填し易く、且つ担持力に優れ、化粧料組成物を取るときに適量の化粧料組成物が排出されるとともに、長期に亘って優れた耐久性を保持することができ、抗菌力の効果を有する。
【００５３】
本発明の一実施例に係る前記化粧品は、ラテックス発泡フォーム担体から化粧料組成物を取る塗布具を更に含んでいてよい。塗布具は、上述したのと同一のものであってよい。
【００５４】
本発明の一実施例において、前記化粧料組成物は、低粘度から高粘度までのものを含む液状化粧料組成物であって、特に限定されるものではないが、３，０００〜３０,０００ｃｐｓ（ｃｅｎｔｉ  ｐｏｉｓｅ）の粘度を有するものであってよい。具体的に、前記化粧料組成物の粘度は、３０，０００ｃｐｓ以下、２０，０００ｃｐｓ以下、１０，０００ｃｐｓ以下、７,０００ｃｐｓ以下、または３，０００ｃｐｓ以下であってよく、且つ、３，０００ｃｐｓ以上、７，０００ｃｐｓ以上、１０，０００ｃｐｓ以上、２０，０００ｃｐｓ以上、または３０，０００ｃｐｓであってよい。
【００５５】
前記化粧料組成物の粘度が３，０００ｃｐｓ未満であると、組成物の粘度が低いため、担持後にも容器内で沈積が生じたり、内容物自体の分離が生じたりすることがあり、３０，０００ｃｐｓ超過であると、粘度が高いため、充填力に劣ることがあるという問題が生じ得る。
【００５６】
本明細書において、粘度は、粘度測定機器で測定してよく、例えば、ＬＶＤＶ  ＩＩ+ＰＲＯ、スピンドルＮＯ．６３、スピンドル速度５ＲＰＭ、１２ＲＰＭで測定してよく、好ましくは、ライナー３５００〜５０００、ｓｐｉｎｄｌｅ  ６３、１２ｒｐｍで測定してよい。または、ＢＲＯＯＫＦＩＥＬＤ  ＲＶＤＶ-ＩＩＩ  ＵＬＴＲＡ（Ｓｅｒｉａｌ  Ｎｏ．ＲＹ６５２１１５２）、６４ｓｐｉｎｄｌｅ、１２ｒｐｍで測定してよく、液状の化粧料組成物の場合、Ｂｒｏｏｋｆｉｅｌｄ  ＤＶ−ＩＩＩ  ＵＬＴＲＡでスピンドル（ｓｐｉｎｄｌｅ）ＮＯ．６３、スピンドル速度５ｒｐｍで測定してよい。
【００５７】
好ましくは、液状化粧料組成物３，０００〜３０，０００ｃｐｓは、３０℃、６０ｓｅｃで測定してよく、これに限定されるものではない。
【００５８】
本発明の一実施例において、前記化粧料組成物は、特に限定されるものではないが、溶液、エマルジョン、ゲル、クリーム及び懸濁液よりなる群から選ばれる形態を有していてよい。
【００５９】
また、一実施例として、前記化粧料組成物は、乳化型または分散型組成物であってよく、具体的に、油中水（Ｗ／Ｏ）型、水中油（Ｏ／Ｗ）型、油分散型または水分散型組成物であってよい。
【００６０】
本発明の一実施例において、前記化粧料組成物は、アルコールを含んでいてよい。具体的に、前記アルコールは、１価、２価及び３価アルコールよりなる群から選ばれる少なくとも一種以上、及び／または１級、２級及び３級アルコールよりなる群から選ばれる少なくとも一種以上を含んでいてよい。
【００６１】
本発明の一実施例に係る担体は、アルコールを含む化粧料組成物を担持する場合にも膨張がほとんど生じず、担体としての安定性が確保され、塗布手段を介して前記化粧料組成物を肌に塗布する場合に肌にクーリング感を提供し、優れた使い心地を持たせることができる。
【００６２】
本発明の一実施例として、化粧料組成物は、スキンケア用化粧料組成物、メイクアップ用化粧料組成物、ヘアケア化粧料組成物、及び紫外線遮断剤よりなる群から選ばれたものであってよく、具体的に、メイクアッププライマー、メイクアップベース、ファウンデーション、パウダー、ツインケーキ、リップスティック、リップグロス、アイシャドウ、アイブロウ、コンシーラー、リップライナー、ブラッシャー（ｂｌｕｓｈｅｒ）、紫外線遮断剤、ローション、クリームまたはエッセンスに剤形化可能な化粧料組成物であってよいが、これらに制限されるものではない。
【００６３】
本発明の一実施例に係る化粧品は、ラテックス発泡フォームが収納可能な下部及び鏡などを取り付けることができる、蓋体の上部を有する容器、一般に、パクトと呼ばれる容器として提供されていてよいが、これに限定されるものではない。
【００６４】
本発明の他の一側面において、化粧料組成物が紫外線遮断剤である場合、本発明に係る化粧料組成物用担体に含浸させることで、紫外線遮断剤の粘度を問わず安定性及び携行性の高い化粧品が可能になる。さらに、担体から紫外線遮断剤を取って肌に適用した後に別途の手洗いが必要となるため、出かけ際も簡便に持続的な紫外線遮断効果を保つことができるようにする。
【００６５】
以下、実施例を挙げて本発明についてより詳細に説明する。なお、これらの実施例は単に本発明を例示するためのものに過ぎず、本発明の範囲がこれらの実施例により限定されるものではない。
【００６６】
［実施例］
スチレン・ブタジエンゴム（ＳＢＲ）ラテックスを主原料とし、顔料、加硫剤、且つ、選択的には発泡剤、その他添加剤を水と配合し、混合撹拌して発泡させ、これを型に注入して凝固させた後、加熱炉で加熱して、加硫反応とともに成形させ、これを切断、乾燥、表面加工してスチレン・ブタジエンゴム（ＳＢＲ）発泡フォームを作製した。
【００６７】
このようにして作製されたスチレン・ブタジエンゴム（ＳＢＲ）発泡フォームはアスカー硬度４８、平均ポアサイズ６８０μｍを示した。
【００６８】
［実験例１］
１−１：スチレン・ブタジエンゴム（ＳＢＲ）発泡フォームの比重による担持力、排出力、充填力の結果
本実施例では、スチレン・ブタジエンゴム（ＳＢＲ）発泡フォームの比重による担持力、充填力、及び排出力を測定した。
【００６９】
１５，０００ｃｐｓの粘度を有する下記の表１の化粧料組成物を、０．０１〜０．２５ｇ／ｃｍ３の密度、化粧料組成物の担持前の硬度２０〜９５のアスカーＦ硬度を有し、円径４４ｍｍ×高さ９．０ｍｍの大きさの各スチレン・ブタジエンゴム（ＳＢＲ）発泡フォームに担持させ、担持力、排出力、充填力を測定した。
【００７０】
充填能は、化粧料１５ｇが充填される時間を測定した。担持能は、化粧料組成物１５ｇを充填し、５５℃で４週間放置後の容器内の担体が保持している化粧料の量を測定した。排出力は、各発泡フォームからパフ及び手で内容物をペイオフして、ペイオフされる量を測定した。その結果を下記の表２に表した。
【００７１】
【表１】
0006674455.tif 000004
【００７２】
【表２】
0006674455.tif 000005
【００７３】
１−２：スチレン・ブタジエンゴム（ＳＢＲ）発泡フォームの硬度による担持力、充填力、及び排出力の分析
本実施例では、スチレン・ブタジエンゴム（ＳＢＲ）発泡フォームの硬度による担持力、充填力、及び排出力を測定した。
【００７４】
【表３】
0006674455.tif 000006
【００７５】
その結果、表３に表したように、担持前の硬度３０〜８０のアスカーＦ硬度を有するスチレン・ブタジエンゴム（ＳＢＲ）発泡フォームが、２０アスカーＦ硬度を有する発泡フォームに比べ、極めて優れた充填力を有することを確認することができ、また、排出力の場合も、適当な排出力を示すことを確認することができた。排出力は、過剰に少なくも多くもない量が排出されるのが好ましいため、１回のペイオフ時に約０．３〜０．５ｇが排出される程度を適量と判断した。排出力が０．３ｇ未満であると、塗布量が少なくて化粧効果が落ち、また、０．５ｇ超過であると、固まって均一な塗布効果が落ちる。担持力においては大差を見せなかったが、３０〜８０のアスカーＦ硬度を有するスチレン・ブタジエンゴム（ＳＢＲ）発泡フォームにおいてより優れた担持力を示した。
【００７６】
１−３：スチレン・ブタジエンゴム（ＳＢＲ）発泡フォームのポアサイズによる担持力、排出力、及び充填力の分析
前記表１による化粧料組成物及び２００〜８００μｍの平均ポアサイズを有し、且つ円径４４ｍｍ×高さ９．０ｍｍの大きさのスチレン・ブタジエンゴム（ＳＢＲ）発泡フォームを用いて、各ポアサイズ別の担持力、排出力、及び充填力を前記１−１と同法にて測定した。その結果を下記の表４に表した。
【００７７】
【表４】
0006674455.tif 000007
【００７８】
その結果、表３に表したように、２００〜８００μｍのポアサイズを有するスチレン・ブタジエンゴム（ＳＢＲ）発泡フォームを担体として用いた場合において適切な排出力と優れた充填力を示すことを確認することができ、また、担持力の場合は、２００〜６００μｍのポアサイズを有するスチレン・ブタジエンゴム（ＳＢＲ）発泡フォームにおいて最も優れた値を示した。
【００７９】
１−４：化粧料組成物の粘度による担持力及び排出力の分析
５５０μｍのポアサイズと担持前の硬度５０アスカーＦ硬度を有し、且つ円径４４ｍｍ×高さ９．０ｍｍの大きさのスチレン・ブタジエンゴム（ＳＢＲ）発泡フォームを準備し、これを用いて、下記の表５のような１，５００〜３０，０００ｃｐｓの粘度を有する化粧料組成物をそれぞれ準備して担持させ、１−１と同法にて、担持力と排出力を確認した。その結果、表６に表したように、２，０００〜３０，０００ｃｐｓの粘度を有する化粧料を用いた場合に優れた担持力を示し、且つ、排出力もまた、前記範囲で適切な排出力を有することを確認した。
【００８０】
【表５】
0006674455.tif 000008
【００８１】
【表６】
0006674455.tif 000009
【００８２】
１−５：スチレン・ブタジエンゴム（ＳＢＲ）発泡フォームの抗菌力
抗菌力は、ブドウ球菌と肺炎菌の接種後、その減少率を測定した。抗菌力試験法は、ＫＳＫ０６９３試験法を用い、使用菌株は、ｓｔａｐｈｙｌｏｃｏｃｃｕｓ  ａｕｒｅｕｓ  ＡＴＣＣ  ６５３８、ｋｌｅｂｓｉｅｌｌａ  ｐｎｅｕｍｏｎｉａ  ＡＴＣＣ  ４３５２であった。その結果を下記の表７に表した。
【００８３】
【表７】
0006674455.tif 000010
【００８４】
［実験例２］スチレン・ブタジエンゴム（ＳＢＲ）発泡フォームの膨張率及び安定度の評価
円径４４ｍｍ×高さ９．０ｍｍの大きさのポリウレタン発泡フォーム及びＳＢＲ発泡フォームをそれぞれ準備し、前記各発泡フォームに９５％エタノール１５ｇを含浸させた後に膨張する程度を測定した。
【００８５】
【表８】
0006674455.tif 000011
【００８６】
その結果、前記表８に表したように、エタノールの吸湿によってポリウレタン発泡フォームは膨張し、径及び高さがいずれも増加したのに対し、スチレン・ブタジエンゴム（ＳＢＲ）発泡フォームに担持させた場合は、フォームの膨張が現れなかった。
【００８７】
また、下記の表９に表したように、スチレン・ブタジエンゴム（ＳＢＲ）に天然ゴム（ＮＲ）、イソプレンゴム（ＩＲ）またはブチルゴム（ＩＩＲ）材質が混合され、５５０μｍのポアサイズと担持前の硬度５０アスカーＦ硬度を有し、且つ円径４４ｍｍ×高さ９．０ｍｍの大きさを有する発泡フォームを準備した後、９５％エタノール１５ｇを含浸させた後に膨張する程度を測定した。
【００８８】
【表９】
0006674455.tif 000012
【００８９】
その結果、前記表９に表したように、スチレン・ブタジエンゴム（ＳＢＲ）をイソプレンゴム（ＩＲ）またはブチルゴム（ＩＩＲ）と混合した発泡フォームは膨張したのに対し、天然ゴム（ＮＲ）とスチレン・ブタジエンゴム（ＳＢＲ）を混合した発泡フォームは膨張が観察されず、構造的により安定したことが分かる。
要するに、一実施様態における第１具体例として、化粧料組成物担体は、０．０５〜０．２ｇ／ｃｍ３の密度を有するラテックス発泡フォームを含んでいてよい。
【００９０】
他の一実施様態における第２具体例として、前記第１具体例において、前記ラテックス発泡フォームは、ポアを含み、前記ポアの平均ポアサイズは２００〜８００μｍであってよい。
【００９１】
他の一実施様態における第３具体例として、前記第１具体例または第２具体例において、前記ラテックス発泡フォームは、１〜５０ｍｍの厚さを有していてよい。
【００９２】
他の一実施様態における第４具体例として、前記第１具体例乃至第３具体例のいずれかにおいて、前記ラテックス発泡フォームは、化粧料組成物の担持前のデュロメータで測定された硬度が３０〜９５であってよい。
【００９３】
他の一実施様態における第５具体例として、前記第１具体例乃至第４具体例のいずれかにおいて、前記ラテックスは、ブタジエンゴム（ＢＲ）、スチレン・ブタジエンゴム（ＳＢＲ）、天然ゴム（ＮＲ）、クロロプレンゴム（ＣＲ）、ブチルゴム（ｉｓｏｐｒｅｎｅ−ｉｓｏｂｕｔｙｌｅｎｅ  ｒｕｂｂｅｒ：ＩＩＲ）、イソプレンゴム（ＩＲ）、加硫エチレン・プロピレンゴム（ＥＰＲ）、多硫化ゴム（Ｐｏｌｙｓｕｌｆｉｄｅ  ｒｕｂｂｅｒ）、シリコンゴム（ｓｉｌｉｃｏｎｅ  ｒｕｂｂｅｒ）、フルオロゴム（ｆｌｕｏｒｏｒｕｂｂｅｒ）、ウレタンゴム（ｕｒｅｔｈａｎｅ  ｒｕｂｂｅｒ）、アクリルゴム（Ａｃｒｙｌｉｃ  ｒｕｂｂｅｒ）、ＥＰＤＭ（Ｅｔｈｙｌｅｎｅ  ｐｒｏｐｙｌｅｎｅ  ｄｉｅｎｅ  ｍｏｎｏｍｅｒ）ゴム、ポリビニルアルコール（ＰＶＡ）及びエチレンビニルアセテート（ＥＶＡ）よりなる群から選ばれるいずれか一種以上であってよい。
【００９４】
他の一実施様態における第６具体例として、前記第１具体例乃至第５具体例のいずれかにおいて、前記ラテックス発泡フォームは、スチレン・ブタジエンゴム（ＳＢＲ）；及びブチルゴム（ｉｓｏｐｒｅｎｅ−ｉｓｏｂｕｔｙｌｅｎｅ  ｒｕｂｂｅｒ）及びイソプレンゴム（ＩＲ）のうちのいずれか一種以上を含むラテックスの発泡フォームであってよい。
【００９５】
他の一実施様態における第７具体例として、前記第１具体例乃至第６具体例のいずれかにおいて、前記化粧料組成物担体は、化粧料組成物担体に担持された化粧料組成物を塗布具につけて使用するためのものであってよい。
【００９６】
他の一実施様態における第８具体例として、前記第７具体例において、前記ラテックス発泡フォームにおける塗布具と接触する面と反対側の面の底面及び側面のうちの少なくも一方の面が、セルが閉鎖された状態の被膜からなるものであってよい。
【００９７】
他の一実施様態における第９具体例として、前記第１具体例乃至第８具体例のいずれかにおいて、前記ラテックス発泡フォームは、大きいサイズのセル内に小さいサイズのセルを含むセル・イン・セル（ｃｅｌｌ−ｉｎ−ｃｅｌｌ）構造を有していてよい。
【００９８】
他の一実施様態における第１０具体例として、前記第１具体例乃至第９具体例のいずれかにおいて、前記ラテックス発泡フォームは抗菌性を有していてよい。
【００９９】
他の一実施様態における第１１具体例として、前記第１具体例乃至第１０具体例のいずれかにおいて、前記化粧料組成物担体は、下記の特性のうちの一つ以上を含んでいてよい：
（ｉ）化粧料組成物１５ｇを充填して４週間放置後、容器内の担体が保持している化粧料の量を測定した担持力が１３．５〜１４．８ｇ；
（ｉｉ）化粧料１５ｇが充填される時間を測定した充填力が１５〜２５秒；
（ｉｉｉ）担体から塗布具で化粧料組成物をペイオフし、ペイオフされる量を測定した排出力が０．３〜０．５ｇ；
（ｉｖ）ＫＳＫ０６９３試験法によって測定された抗菌力が９９％以上；
（ｖ）化粧料組成物の担持後の高さ膨張率が１〜２０％；及び
（ｖｉ）化粧料組成物の担持後の径膨張率が１〜３０％
【０１００】
他の一実施様態における第１２具体例として、化粧品は、前記第１具体例乃至第１１具体例のいずれかに記載のラテックス発泡フォームを含む化粧料組成物担体；及び前記担体に担持された化粧料組成物を含んでいてよい。
【０１０１】
他の一実施様態における第１３具体例として、前記第１２具体例において、前記化粧料組成物はアルコールを含んでいてよい。
【０１０２】
他の一実施様態における第１４具体例として、前記第１２具体例または第１３具体例において、前記化粧品は、ラテックス発泡フォームから化粧料組成物を取る塗布具を更に含んでいてよい。
【０１０３】
他の一実施様態における第１５具体例として、前記第１２具体例乃至第１４具体例において、前記化粧料組成物は、３，０００〜３０，０００ｃｐｓの粘度を有していてよい。
【０１０４】
他の一実施様態における第１６具体例として、前記第１２具体例乃至第１５具体例のいずれかにおいて、前記化粧料組成物は、溶液、エマルジョン、ゲル、クリーム及び懸濁液よりなる群から選ばれる形態を有していてよい。
【０１０５】
他の一実施様態における第１７具体例として、前記第１２具体例乃至第１６具体例のいずれかにおいて、前記化粧料組成物は、スキンケア化粧料組成物、メイクアップ化粧料組成物、ヘアケア化粧料組成物、及び紫外線遮断剤よりなる群から選ばれるものであってよい。